(57)【要約】【課題】フィッシュアイの発生を防止することによりプリズムシートのレンズ部外表面を確実に保護することができるとともに、静電気によるゴミ等の付着を防止しながら、経時による接着力の上昇を最小限に止め、良好な接着性、外観を維持し、さらに剥離力が小さい表面保護フィルムを提供することを目的とする。【解決手段】レンズ部を有するプリズムシートの前記レンズ部外表面に貼付される表面保護フィルムであって、ポリオレフィン基材上に、ゴム系樹脂成分を主体とする粘着層が積層されて構成され、前記ゴム系樹脂成分がスチレン系重合体ブロックとイソブチレン系重合体ブロックからなるスチレン系エラストマーである表面保護フィルム。【選択図】なし【特許請求の範囲】
【請求項１】
レンズ部を有するプリズムシートの前記レンズ部外表面に貼付される表面保護フィルムであって、
ポリオレフィン基材上に、ゴム系樹脂成分を主体とする粘着層が積層されて構成され、
前記ゴム系樹脂成分が、スチレン系重合体ブロックとイソブチレン系重合体ブロックとからなるスチレン系エラストマーであることを特徴とする表面保護フィルム。
【請求項２】
スチレン系エラストマーが、スチレン系重合体ブロック−イソブチレン系重合体ブロック−スチレン系重合体ブロックで表わされるトリブロック型共重合体からなる請求項１に記載の表面保護フィルム。
【請求項３】
スチレン系エラストマーは、スチレン系モノマー由来成分を５〜４０重量％含有してなる請求項１又は２に記載の表面保護フィルム。
【請求項４】
基材と接着層との積層が、共押出法によって成型されたものである請求項１〜３のいずれか１つに記載の表面保護フィルム。
【請求項５】
粘着層は、直径１００μｍ以上のフィッシュアイを２個／ｍ2以下で含む請求項１〜４のいずれか１つに記載の表面保護フィルム。
【発明の詳細な説明】
【技術分野】
【０００１】
本発明は、表面保護フィルムに関し、より詳細には、光学デバイスに用いられているプリズムシートのレンズ部外表面を保護するための表面保護フィルムに関する。
【背景技術】
【０００２】
従来から、種々の被着体の表面を保護するために、シート状の基材の一面に粘着層が積層された表面保護フィルムが広く用いられている。
また、種々の光学デバイスに、表面に凹凸等を有するものが用いられている。例えば、そのような例として、プリズムシートが挙げられる。プリズムシートは、シートの一面に、実質的に３角柱状のプリズム（レンズ部）が、その稜線を外向きに配置するように複数固定されたものであり、数十μｍ〜数ｍｍ程度に及ぶ凹凸が設けられている。従って、このようなレンズ部の外表面を使用まで保護しておく必要がある。
【０００３】
プリズムシートの表面を保護するための表面保護フィルムでは、経時による接着力の上昇が大きいと、プリズムシートの使用時に、表面保護フィルムをプリズムシートのレンズ部外表面から円滑に剥離することが困難となる。そのため、経時による接着力の上昇が大きなアクリル系粘着剤は用いられておらず、天然ゴム系粘着剤が主として用いられていた。
【０００４】
しかし、天然ゴム系粘着剤を用いた場合には、フィルム状に成形すると、分子内の二重結合の影響により、生産時の熱履歴に起因してゲルが発生し、フィッシュアイと呼ばれる欠点が生じるという問題があった。特に、プリズムシートのように稜線を有する被着体では、表面保護フィルムの接着層にフィッシュアイが存在すると、稜線をいため、プリズム自体が傷つきやすくなる。また、このような表面保護フィルムが貼り付けられたプリズムシートは、製品に組み込まれるまでは数十枚単位で積み重ねられて保管されるのが一般的であるため、稜線に、積層されたプリズムシートの荷重が集中し、フィッシュアイによる稜線の破壊が起こり易くなるという問題があった。
また、プリズムシートに貼着された表面保護フィルムにフィッシュアイが存在すると、目視でのプリズムシートの検品時に、プリズムシート自体の欠陥と誤認されることもある。
【０００５】
このように、従来の表面保護フィルムでは、プリズムシートのような突起を有する被着体に対する保護機能及び接着性と、外観の良好性とを同時に満足させることはできなかった。しかも、通常、プリズムシートのレンズ部は、透明性に優れたアクリル樹脂、ポリカーボネートなどから形成されているが、このような材質のプリズムシートのレンズ面に、天然ゴム系粘着剤を用いた表面保護フィルムを適用すると、多量の静電気を発生し、剥離した後にプリズム面に多量のほこりが付着し、適正な品質を保持できないおそれがあった。
【０００６】
これに対して、表面保護フィルムに適用される粘着材として、天然ゴムに代えて、スチレン系エラストマーを主成分とすることにより、被着体に対する十分な保護機能及び接着特性を与えるものが提案されている（例えば、特許文献１）。
しかし、このスチレン系エラストマーを用いた粘着層をプリズムシートの表面保護に用いた場合、剥離力は依然として大きく、プリズムシート表面から無理なく表面保護フィルムを剥離することは困難であった。また、フィッシュアイの発生は依然として解消されていない。
【特許文献１】特開２００１−２３４１４９号公報
【発明の開示】
【発明が解決しようとする課題】
【０００７】
本発明は上記課題に鑑みなされたものであり、フィッシュアイの発生を防止することによりプリズムシートのレンズ部外表面を確実に保護することができるとともに、静電気によるゴミ等の付着を防止しながら、経時による接着力の上昇を最小限に止め、良好な接着性、外観を維持し、さらに剥離力が小さい表面保護フィルムを提供することを目的とする。
【課題を解決するための手段】
【０００８】
本発明の表面保護フィルムは、レンズ部を有するプリズムシートの前記レンズ部外表面に貼付される表面保護フィルムであって、ポリオレフィン基材上に、ゴム系樹脂成分を主体とする粘着層が積層されて構成され、前記ゴム系樹脂成分がスチレン系重合体ブロックとイソブチレン系重合体ブロックからなるスチレン系エラストマーであることを特徴とする。
この表面保護フィルムにおいては、スチレン系エラストマーが、スチレン系重合体ブロック−イソブチレン系重合体ブロック−スチレン系重合体ブロックで表わされるトリブロック型共重合体からなることが好ましい。
また、スチレン系エラストマーは、スチレン系モノマー由来成分を５〜４０重量％含有してなることが好ましい。
さらに、基材と接着層との積層が、共押出法によって成型されたものであることが好ましい。
また、粘着層は、直径１００μｍ以上のフィッシュアイを２個／ｍ2以下で含むものが好ましい。
【発明の効果】
【０００９】
一般に、上述したように、プリズムシートのレンズ部に貼付される表面保護フィルムでは、平坦な被着体に適用される表面保護フィルムとは異なり、被着体に突起があるため、その適用時又は搬送時などにおいて突起に応力が集中し、非常に傷付きやすく、特に、表面フィルム中にフィッシュアイが存在する場合には、フィッシュアイが突起を傷つけることとなるが、本発明の表面保護フィルムによれば、フィッシュアイの発生を防止することにより、プリズムシートのレンズ部外表面を確実に保護することができる。
また、接着層が特定のゴム系樹脂成分を含むために、静電気によるゴミ等の付着を防止しながら、経時による接着力の上昇を最小限に止め、適切な接着性を維持するとともに、外観を良好に保ち、糊残りを生じることなく、無理なく剥離することが可能となる。
【発明を実施するための最良の形態】
【００１０】
（表面保護フィルムの構成）
本発明の表面保護フィルムは、基材上に、粘着層が積層されて構成されている。
本発明では、粘着層はゴム系樹脂成分を主体として構成される。ここで主体とは、粘着層を構成する成分の中で最もその添加量（重量）が多いものを意味し、好ましくは、全粘着層重量の５０％以上を占めるものを意味する。ゴム系樹脂成分は、スチレン系重合体ブロックとイソブチレン系重合体ブロックからなるスチレン系エラストマーから構成される。
例えば、本発明で用いられるスチレン系エラストマーは、下記の（１）、（２）が挙げられる。
（１）スチレン系重合体ブロック（Ａ）と、イソブチレン共重合体ブロック（Ｂ）とのブロック共重合体を主骨格とするスチレン系エラストマー。
このスチレン系エラストマーは、（Ａ−Ｂ）ブロックを主骨格とする限り、例えば、Ａ−Ｂ、Ａ−Ｂ−Ａ、（Ａ−Ｂ）n、（Ａ−Ｂ）nＸ（ただし、Ｘはカップリング剤の残基を示し、ｎは整数である。）等の何れの形態であってもよい。
【００１１】
（２）スチレン系重合体ブロック（Ａ）と、スチレン系モノマー及びイソブチレン系モノマーのランダム共重合体ブロック（Ｂ’）とのブロック共重合体を主要骨格とするスチレン系エラストマー。
（２−１）（Ａ）と（Ｂ’）各１ブロックが結合したもの：Ａ−Ｂ’ブロック共重合体、
（２−２）スチレン系モノマー及びイソブチレン系モノマーのうち、スチレン系モノマーが漸増するテーパーブロック（Ｃ）を含むもの：Ａ−Ｂ’−Ｃブロック共重合体、
（２−３）テーパーブロック（Ｃ）に代えてスチレン系重合体ブロック（Ａ）を含むもの：Ａ−Ｂ’−Ａブロック共重合体、
（２−４）これらの繰り返しやカップリングしたもの：（Ａ−Ｂ’）n、（Ａ−Ｂ’）nＸ、（Ａ−Ｂ’−Ｃ）nＸ、（Ａ−Ｂ’−Ａ）nＸ（ただし、Ｘ及びｎは上記と同義。）等の何れの形態であってもよい。
【００１２】
なお、このようなスチレン系エラストマーでは、スチレン系モノマー由来成分を５〜４０重量％含有することが好ましい。粘着力及び凝集力のバランスを調整し、十分な粘着力を確保するとともに、糊残りを防止するためである。
本発明で用いられるスチレン系エラストマーは、重量平均分子量が、粘着剤の凝集力が低下して、再剥離時に被着体に糊残りが生じず、十分な粘着力及び流動性を得るという観点から、例えば、ＧＰＣ法によるポリスチレン換算で５００００〜４０００００程度であることが適している。
【００１３】
本発明の粘着層には、接着力を効果的に高めるために、粘着付与剤が添加されていることが好ましい。例えば、脂肪族系共重合体、芳香族系共重合体、脂肪族・芳香族系共重合体、脂環式系共重合体等の石油系樹脂、クマロン−インデン系樹脂、テルぺン系樹脂、テルぺンフェノール系樹脂、重合ロジン等のロジン系樹脂、（アルキル）フェノール系樹脂、キシレン系樹脂またはこれらの水添物などの、一般的に粘着剤に使用されるものを特に限定されることなく使用することができる。これらは、単独で又は２種以上を併用してもよい。また、剥離性や耐候性などを高めるには、水添系の粘着付与剤が好ましい。なお、粘着付与剤としては、オレフィン樹脂とのブレンド物として市販されているものを使用してもよい。
【００１４】
粘着付与剤は、ゴム系樹脂成分１００重量部に対し、４０重量部以下とすることが適しており、さらに３０重量部以下、１０重量部以下が好ましい。粘着付与剤の使用量が多過ぎると、剥離力が上昇し、糊残りが生じるおそれがあるからである。
【００１５】
本発明の粘着層には、さらに、軟化剤が添加されてもよい。軟化剤を添加することにより、粘着層の接着力を高めることができる。例えば、低分子量のジエン系ポリマー、ポリイソブチレン、水添ポリイソプレン、水添ポリブタジエン及びそれらの誘導体が挙げられる。これらの誘導体としては、例えば、片末端または両末端にＯＨ基又はＣＯＯＨ基を有するものが挙げられる。具体的には、水添ポリブタジエンジオール、水添ポリブタジエンモノオール、水添ポリイソプレンジオール、水添ポリイソプレンモノオールなどがある。特に、被着体に対する接着昂進を抑制する目的からは、水添ポリブタジエン、水添ポリイソプレン等のジエン系ポリマーの水添物、オレフィン系軟化剤等が好ましい。具体的には、市販品である「クラプレンＬＩＲ−２００」（株式会社クラレ製）を用いることができる。軟化剤は、単独で又は２種以上を併用してもよい。
【００１６】
軟化剤は、分子量が、５０００〜１０万程度が好ましく、さらに、１万〜５万程度がより好ましい。分子量が小さ過ぎると、粘着層から被着体側へ軟化剤がブリードアウトするおそれがあり、あるいは剥離力が大きくなるおそれがあるからである。また、分子量が大きくなり過ぎると、接着力向上効果が低下するおそれがあるからである。
軟化剤は、ゴム系樹脂成分１００重量部に対し、７０重量部以下であることが好ましく、さらに、２５重量部以下、１０重量部以下が好ましい。添加量が多くなり過ぎると、高温下における糊残りが生じる傾向があるからである。
【００１７】
また、本発明の粘着層には、その機能を阻害しない範囲で、任意に他の添加剤を添加してもよい。このような添加剤としては、紫外線吸収剤、酸化防止剤、接着昂進防止剤などが挙げられる。
紫外線吸収剤としては、例えば、サリチル酸系、ベンゾフェノン系、ベンゾトリアゾール系、シアノアクリレート系等の通常使用されるものが挙げられる。
酸化防止剤としては、例えば、フェノール系（モノフェノール系、ビスフェノール系、高分子型フェノール系）、硫黄系、リン系等の通常使用されるものが挙げられる。
接着昂進防止剤としては、脂肪酸アミド、ポリエチレンイミンの長鎖アルキルグラフト物、大豆油変性アルキド樹脂（例えば、荒川化学社製、商品名「アラキード２５１」等）、トール油変性アルキド樹脂（例えば、荒川化学社製、商品名「アラキード６３００」等）などが挙げられる。
粘着層は、３〜５０μｍ程度の厚みとすることが適している。
【００１８】
本発明の表面保護フィルムは、基材として、ポリオレフィンを用いることが適している。例えば、低密度ポリエチレン、中密度ポリエチレン、高密度ポリエチレン、直鎖状低密度ポリエチレン、エチレン−α−オレフィン共重合体、プロピレン−α−オレフィン共重合体、エチレン−エチルアクリレート共重合体、エチレン−酢酸ビニル共重合体、エチレン−メチルメタクリレート共重合体、エチレン−ｎ−ブチルアクリレート共重合体、ポリプロピレンのホモポリマー、ランダム共重合体、ブロック共重合体等のオレフィン系樹脂などが挙げられる。これらは単独で用いてもよいし、２種以上を併用してもよい。さらに、基材は、単層構造であってもよいし２層以上の積層構造であってもよい。
【００１９】
基材の厚みは、後述するプリズムシートのレンズ部外表面を保護するのに十分な柔軟性を有して構成できるように設計すればよく、プリズムレンズの寸法及び表面性状によっても異なるが、２０〜１００μｍの範囲が好ましい。
【００２０】
本発明の表面保護フィルムの製造方法は特に限定されず、例えば、ポリオレフィン基材及び粘着層に用いられる材料を共押出することにより積層一体化する方法、予め成膜されたポリオレフィン基材の片面に粘着層をラミネートし、積層一体化する方法などが挙げられる。
ポリオレフィン基材と、粘着剤層とを共押出によって積層一体化する方法としては、インフレーション法、Ｔダイ法等の公知の方法が用いられ、粘着剤層を基材層上にラミネートする方法としては、粘着剤溶液を塗工する溶液塗工法、ドライラミネーション法、Ｔダイを用いた押出コーティング法等が用いられ得る。なかでも、共押出法によって形成されたものが好ましく、さらに、Ｔダイ法によるものが品質上、経済上からより好ましい。なお、溶液塗工法の場合は、基材層と粘着剤層との間の接合強度を高めるために、基材に予めプライマー塗布等の表面処理をしておくことが好ましい。
なお、本発明の表面保護フィルムでは、粘着層において、フィッシュアイの発生が著しく低減されており、例えば、存在するとしても、フィッシュアイは、直径１００μｍ程度以上のものが２個／ｍ2以下であることが好ましく、さらに１個／ｍ2以下であることがより好ましい。
【００２１】
（プリズムシート）
本発明の表面保護フィルムは、好適には、プリズムシートに適用される。特に、レンズ部の外表面を被覆するように適用される（例えば、２つの側面に、稜線を跨いで貼付される）。ここで、プリズムシートとは、実質的に３角柱のプリズム形状のレンズが複数個、互いに平行に、１つの稜線が外向きに配置するように、１つの側面においてシートの一面に固定されているものを指す。また、側面とは、３角柱の長さ方向に延びる３つの面を指す。このようなプリズムシートは、液晶ディスプレーなどの光学装置に広く用いられており、例えば、特開平６−０６７００４号公報、特開平６−２５０１８２号公報、特開平７−１７４９１１号公報、特開２００２−２７８４９０号公報、特表平２０００−５０９１６４号公報等に開示されている種々のものが含まれる。なお、プリズムシートは、例えば、隣接する稜線間の距離が１０〜１０００μｍ程度のものが挙げられる。
【００２２】
本発明が適用されるプリズムシートを構成する材料は特に制限されず、例えば、ポリエチレン、ポリプロピレン、ポリ−１−ブテン、ポリ−４−メチル−１−ペンテン、エチレン・プロピレン共重合体、エチレン・１−ブテン共重合体などのポリオレフィン、エチレン・酢酸ビニル共重合体、エチレン・アクリル酸エチル共重合体、エチレン・ビニルアルコール共重合体のようなオレフィン極性モノマー共重合体、ポリエチレンテレフタレート、ポリブチレンテレフタレート、ポリアクリレートなどのポリエステル、ナイロン６、ナイロン６，６、部分芳香族ポリアミドなどのポリアミド、ポリ塩化ビニル、ポリ塩化ビニリデンなどの合成樹脂等から作製することができる。特に、プリズム形状のレンズ部を構成する材料としては、透光性を有する樹脂、例えばアクリル系樹脂又はポリカーボネート等を例示することができる。なお、シート部分とレンズ部分とは同じ材料からなってもよいし、異なる材料からなっていてもよい。
【００２３】
プリズムシートの製造方法は、例えば、シート上に硬化型樹脂からなるレンズ部を形成する方法や、シート及びレンズ部形成用熱可塑性樹脂をシート状に溶融押出した後、レンズ形状をエンボス賦型する方法が挙げられる。
【００２４】
以下、本発明の表面保護フィルムの実施例を詳細に説明する。
（実施例１）
表１に示すように、スチレン系重合体ブロックとイソブチレン系重合体ブロックからなるスチレン系エラストマーからなるゴム系樹脂成分（スチレン−イソブチレン−スチレン共重合体：ＳＩＢＳ）（カネカ社製、シブスター０７３Ｔ）１００重量部に、粘着付与剤として、脂環族飽和炭化水素樹脂（荒川化学工業社製、アルコンＰ−１２５）を５重量部、酸化防止剤として、ペンタエリスリトールテトラキス[3-(3,5-ジ-t-ブチル-4-ヒドロキシフェニル)プロピオネート]（チバスペシャルティーケミカルズ社製、イルガノックス１０１０）を１重量部配合し、混練することにより、粘着剤組成物を得た。得られた粘着剤組成物と、ポリプロピレンとを、成形温度２００℃で、Ｔダイ法により共押出し、５μｍの厚みの粘着層と、４０μｍの厚みのポリプロピレン基材とが積層一体化された表面保護フィルムを作製した。
得られた表面保護フィルムについて、下記の性能評価を行った。
その結果を表１に併せて示す。
【００２５】
１）初期粘着力（対プリズム面）
プリズムシートとして、レンズ部がアクリル樹脂からなり、シートが厚み１５０μｍのポリエチレンテレフタレートからなり、３角柱形状のレンズ部の断面寸法が、高さ２３μｍ、底辺５０μｍであるものを用意した。
得られた表面保護フィルムを、このプリズムシートのレンズ部を覆うように貼り付けた。貼付に際しては５．９×１０5Ｐａの圧力を表面保護フィルムの外側から加え、２ｍ／分の速度で貼り付け、２３℃±２℃の室内に３０分間放置した。
しかる後、２５ｍｍ幅における１８０度剥離強度（単位はＮ）を、プリズムの稜線に平行な方向に剥離速度３００ｍｍ／分及び３０ｍ／分でそれぞれ測定し、初期粘着力（対プリズム）とした。
【００２６】
２）経時粘着力（対プリズム面）
得られた表面保護フィルムを、１）の初期粘着力評価に用いたプリズムシートの表面に圧力５．９×１０5Ｐａ及び速度２ｍ／分の条件で貼り付け、６０℃±２℃の室内に１週間放置した後、２５ｍｍ幅における１８０度剥離強度を、剥離速度３０ｍ／分で測定した。
得られた１８０度剥離強度、すなわち経時粘着力が、１）で測定された初期粘着力の２倍以下である場合に〇印を付し、２倍を超える場合×印を付した。
【００２７】
３）フィッシュアイ（ＦＥ）個数測定
得られた表面保護フィルムを１ｍ×１ｍの大きさにカットし、フィルム中のＦＥの数を肉眼で確認した。この場合のＦＥの大きさは、直径１００μｍ以上のものとした。なお、測定は、５枚のサンプルについて実施し、平均値を求めた。
【００２８】
（実施例２、比較例１〜３）
使用した粘着剤及び粘着付与剤の配合割合を表１に示すように変更した以外、実施例１と同様にして粘着剤組成物を調製し、表面保護フィルムを作製した。
なお、比較例１では、スチレン系重合体ブロックとイソブチレン系重合体ブロックとからなるスチレン系エラストマーからなるゴム系樹脂成分（スチレン−イソブチレン−スチレン共重合体：ＳＩＢＳ）に代えて、スチレン系重合体ブロックと、スチレンとブタジエンとのランダム共重合体ブロックとからなる共重合体を水素添加してなるゴム系樹脂成分ＨＳＢＲ、ＪＳＲ社製、ダイナロン１３２１Ｐ）を、比較例２では、スチレン系重合体ブロックとエチレン／ブチレン系共重合体ブロックからなるスチレン系エラストマーからなるゴム系樹脂成分（スチレン−エチレン／ブチレン−スチレン共重合体：ＳＥＢＳ、クレイトンポリマー社製、クレイトンＧ１６５７）をそれぞれ用いた。
得られた表面保護フィルムについて、同様にして評価した。結果を下記の表１に示す。
【００２９】
【表１】
2008127447.tif 000002
【００３０】
本発明によれば、ＦＥの発生を顕著に低減することができるために、プリズムシートのレンズ部を確実に保護することができる。また、適当な接着性を得ることができるのみならず、経時による所望でない接着力の昂進を防止することができる。これにより、剥離力が比較的低く、レンズ部から円滑に剥離でき、外観も良好な表面保護フィルムを得ることができることが確認された。